(57)【特許請求の範囲】
【請求項１】
ポリ（アルキルシアノアクリレート）のホモポリマーまたはコポリマーから形成されるターゲットナノ粒子を調製するためのプロセスであって、
前記プロセスが、
水中油型ミニエマルジョンの陰イオン重合を単一ステップで行うことを含み、
前記ミニエマルジョンが、
（ｉ）少なくとも１種類のアルキルシアノアクリレートモノマーと、
（ｉｉ）ポリエチレングリコール類（ＰＥＧ）、ポリプロピレングリコール類（ＰＰＧ）またはそれらの混合物からなる群から選択される少なくとも２種類のポリアルキレングリコールであって、該少なくとも２種類のポリアルキレングリコールのうちの少なくとも一方がターゲットモイエティと共有結合する、少なくとも２種類のポリアルキレングリコールと、
（ｉｉｉ）任意選択的に、１種類以上の活性剤とを含む、プロセス。
【請求項２】
ポリ（アルキルシアノアクリレート）のホモポリマーまたはコポリマーから形成されるターゲットナノ粒子を調製するためのプロセスであって、
前記プロセスが、
ポリエチレングリコール類（ＰＥＧ）、ポリプロピレングリコール類（ＰＰＧ）またはそれらの混合物からなる群から選択される少なくとも２種類のポリアルキレングリコールを水中油型ミニエマルジョンへ加えることと、
得られた混合物を陰イオン重合により重合することとを含み、
前記水中油型ミニエマルジョンが、
（ｉ）少なくとも１種類のアルキルシアノアクリレートモノマーと、
（ｉｉ）任意選択的に、１種類以上の活性剤とを含む、プロセス。
【請求項３】
前記水中油型ミニエマルジョンが、前記少なくとも１種類のアルキルシアノアクリレートモノマーと任意選択的に前記１種類以上の活性剤とを含む水中油型ミニエマルジョンに前記少なくとも２種類のポリアルキレングリコールを加えることにより調製される、請求項１に記載のプロセス。
【請求項４】
前記少なくとも２種類のポリアルキレングリコールのうちの少なくとも一方が前記陰イオン重合反応を開始する、請求項１乃至３のうちのいずれか一項に記載のプロセス。
【請求項５】
前記ナノ粒子がステルスナノ粒子である、請求項１乃至４のうちのいずれか一項に記載のプロセス。
【請求項６】
前記水中油型ミニエマルジョンがラジカル重合可能な架橋剤、好ましくは無水物またはアクリレートをさらに含む、請求項１乃至５のうちのいずれか一項に記載のプロセス。
【請求項７】
前記少なくとも１種類のシアノアクリレートモノマーが、エチルシアノアクリレート、ブチルシアノアクリレート、イソヘキシルシアノアクリレート、オクチルシアノアクリレートおよびそれらの誘導体および混合物からなる群から選択される、請求項１乃至６のうちのいずれか一項に記載のプロセス。
【請求項８】
前記少なくとも２種類のポリアルキレングリコールのうちの少なくとも一方が、疎水性の化学成分、たとえばポリプロピレンオキシド成分をさらに含むポリエチレングリコールである、請求項１乃至７のうちのいずれか一項に記載のプロセス。
【請求項９】
前記少なくとも２種類のポリエチレングリコールのうちの少なくとも一方がポリエチレングリコールとポリプロピレングリコールとのブロックコポリマーであり、該コポリマーが、好ましくは、ポリプロピレンオキシドブロックと結合するヒドロキシ末端基またはアミノ末端基を含む、請求項８に記載のプロセス。
【請求項１０】
前記ターゲットモイエティが、ペプチド、ミニタンパク質、抗体片、アフィボディ分子、ナノボディおよびアプタマーからなる群から選択される、請求項１に記載のプロセス。
【請求項１１】
少なくとも１種類の前記ポリアルキレングリコールが、ペプチド、抗体片、アフィボディ分子、ナノボディおよびアプタマーからなる群から選択されるターゲットモイエティに共有結合する、請求項２に記載のプロセス。
【請求項１２】
前記活性剤が、治療薬であり、好ましくは、ドセタキセル、カバジタキセル、パクリタキセル、５−フルオロウラシル、ソラフェニブ、ＡＭＧ９００、テムシロリムスまたはエベロリムスである、請求項１乃至１１のうちのいずれか一項に記載のプロセス。
【請求項１３】
前記活性剤が、カルボプラチン、オキサリプラチン、ピコプラチン、テトラプラチン、サトラプラチン、シスプラチン、プラチナ−ＤＡＣＨまたはオルマプラチンである、請求項１乃至１２のうちのいずれか一項に記載のプロセス。
【請求項１４】
前記活性剤が、造影剤であり、好ましくは、金属類、金属塩類、近赤外線染料類、蛍光染料類、ＰＥＴ／ＳＰＥＣＴキレート試薬類、ＭＲＩまたはラマン分光分析法に適する物質類および放射性医薬品類からなる群から選択される、請求項１乃至１３のうちのいずれか一項に記載のプロセス。
【請求項１５】
請求項１乃至１４のうちのいずれか一項に記載のプロセスにより調製されるポリ（アルキルシアノアクリレート）のホモポリマーまたはコポリマーから形成されるターゲットナノ粒子。
【請求項１６】
請求項１５に記載のターゲットナノ粒子と、１つ以上の薬学的に受け入れ可能な担体、希釈剤または賦形剤とを含有する医薬組成物。
【請求項１７】
医療に用いられる請求項１５に記載のターゲットナノ粒子。
【請求項１８】
薬物送達または分子イメージングに用いられる請求項１５に記載のターゲットナノ粒子。
【発明の詳細な説明】
【技術分野】
【０００１】
本発明はナノ粒子（ｎａｎｏｐａｒｔｉｃｌｅｓ）を調製するためのプロセスに関するものである。とくに、本発明はターゲットステルスナノ粒子（ｔａｒｇｅｔｉｎｇ  ｓｔｅａｌｔｈ  ｎａｎｏｐａｒｔｉｃｌｅｓ）を調製するためのプロセスに関するものである。また、本発明は、ナノ粒子自体、ナノ粒子を含有する医薬組成物、ならびに、それらの薬物送達（ｄｒｕｇ  ｄｅｌｉｖｅｒｙ）および分子イメージング（ｍｏｌｅｃｕｌａｒ  ｉｍａｇｉｎｇ）における使用にさらに関するものである。
【背景技術】
【０００２】
ナノテクノロジーを医療分野に適用することにより、複数の考えられる医療用途での将来性を含むワクワクする可能性がもたらされる。とくに、複雑な疾病の治療にナノ医学が大きな改良をもたらしてくれることが予想されている。ナノ粒子の使用が特定の価値を実証し始めている２つの分野は薬物送達分野と分子イメージング分野とである。
【０００３】
治療薬を送達するためのナノ粒子は従来の送達アプローチに付随する多くの問題を解決する可能性を有している。これらの問題には、患者が処方された治療法によって定められた服薬を順守しないことや、副作用、標的化送達（ｔａｒｇｅｔｅｄ  ｄｅｌｉｖｅｒｙ）が欠如しているために臨床の有効性が劣悪であることなどが含まれる。薬物送達用ナノ粒子の重要な技術的な利点としては、水に溶けない薬物および不安定な薬物を送達することができること、疎水性治療薬および親水性治療薬を取り込むことができること、ならびにさまざまな投与ルートを利用することができることが挙げられる。また、ナノ粒子送達システムを使用することにより、標的化薬物送達（ｔａｒｇｅｔｅｄ  ｄｒｕｇ  ｄｅｌｉｖｅｒｙ）および制御放出の適用（ｃｏｎｔｒｏｌｌｅｄ  ｒｅｌｅａｓｅ  ａｐｐｌｉｃａｔｉｏｎｓ）が容易になること、作用領域における薬物の生物学的利用能が向上すること、ならびに、投与頻度および全体的な投与量が削減されることにより副作用を最小限に抑えることがさらに可能となる。これらの潜在的な利点のため、薬物を送達する担体として使用するためにさまざまなナノ粒子システムが調査されている。さまざまなナノ粒子システムには、高分子ミセル、ポリマー、リポソーム、低密度リポプロテイン、固体−脂質ナノ粒子、デンドリマ、親水性薬物−ポリマー複合体およびセラミック製ナノ粒子が含まれる。
【０００４】
ナノ粒子系をベースにする造影剤は、循環時間の延長および水溶性の変更により、早急にクリアランスされてしまわないようにすることが可能となる。現在までに用いられた多くの粒子イメージングシステムはもっぱら血液プールイメージングおよびリンパ系イメージングのために設計されたものである。ターゲットイメージングシステム（ｔａｒｇｅｔｉｎｇ  ｉｍａｇｉｎｇ  ｓｙｓｔｅｍ）は、標的部位（ｔａｒｇｅｔ  ｓｉｔｅ）における蓄積を増大させ可能性を有しているため、感度を向上させ、ひいては血液プールイメージングおよびリンパ系イメージング以外の分子イメージングを可能とする。治療薬と造影剤とを含有する標的化ナノ粒子により、疾病の診断、治療および経過観察に単一の担体を用いることが可能となると考えられている。
【０００５】
医療分野においては、高分子ナノ粒子、とくにポリ（乳酸）、ポリ（グリコール酸）およびポリ（アルキルシアノアクリレート）の如き生分解性高分子を含有する高分子ナノ粒子が非常に注目されているものの、今日までに開発された高分子ナノ粒子は、クリアランス速度が速くかつ健康な組織を含む体全体に分散してしまう傾向があるためその有効性は限定的なものであった。したがって、ナノ粒子を用いた活性剤の制御送達は依然として問題を有したままであり、活性剤単独での投与と比較して長期の循環時間および向上した安定性をもたらす活性剤の広範囲の送達が可能な生体適合性組成物を開発する必要性が存在する。
【０００６】
この点に関して、長循環性ナノ粒子、すなわち循環系内で安定性の高いナノ粒子が、調査され、これらの問題に対処するためのいくらかの助けとなっている。これらのタイプのナノ粒子は、親水性ポリマーにより通常提供されるステルスコロナ（ｓｔｅａｌｔｈ  ｃｏｒｏｎａ）として知られる親水性のシェルをナノ粒子の周囲に有し、ナノ粒子の血液循環半減期を延ばし、循環時間を著しく延ばすことができる。この親水性のシェルは、水に類似し、免疫防御層として働き、ナノ粒子を免疫系に対して比較的「見えない存在（ｉｎｖｉｓｉｂｌｅ）」となし、食細胞によるナノ粒子の取り込みの回避を可能とするようになっている。ＮｉｃｏｌａｓおよびＣｏｕｖｒｅｕｒ、Ｎａｎｏｍｅｄ．Ｎａｎｏｂｉｏｔｅｃｈｎｏｌ．、２００９、１、１１１〜１２７；Ｓｔｏｒｍ  ｅｔ  ａｌ．、Ａｄｖ  ＤｒｕｇＤｅｌｉｖＲｅｖ  １９９５、１７：３１〜４８；ならびに、Ｓｔｏｌｎｉｋ、Ｉｌｌｕｍ  ＆  Ｄａｖｉｓ、Ａｄｖ  Ｄｒｕｇ  Ｄｅｌｉｖ  Ｒｅｖ  １９９５、１６：１９５〜２１４に説明されているように、ステルス構造を有したナノ粒子は、周知となっており、さまざまなナノ粒子コアと一連の高分子シェルとを用いて調製されている。また、たとえばＵＳ２００２／００３４４７４には、ステルス構造を有したナノ粒子が治療薬のカプセル化に用いられていることが記載されている。市販の例としては、Ｄｏｘｉｌ（登録商標）が挙げられる。Ｄｏｘｉｌ（登録商標）はＰＥＧ化リポソーム含有ドキソルビシンを含んだものである。
【０００７】
しかしながら、これらの延長された循環時間（ｅｘｔｅｎｄｅｄ  ｃｉｒｃｕｌｔｉｏｎ  ｔｉｍｅ）と標的化送達（ｔａｒｇｅｔｅｄ  ｄｅｌｉｖｅｒｙ）とを組み合わせて健康組織における蓄積を最小限に抑えることにより副作用を削減する必要性が存在する。しかしながら、ステルスナノ粒子の表面にターゲットモイエティを組み込むことは簡単なことではない。というのは、これら追加される基の存在によりステルス構造が壊れてしまう恐れがあるからである。したがって、公知になっているステルスナノ粒子調製方法をうまくターゲットステルスナノ粒子の製造に適合させることは容易なことではない。
【０００８】
複数のナノ粒子調製方法、たとえばエマルジョン重合（ｅｍｕｌｓｉｏｎ  ｐｏｌｙｍｅｒｉｚａｔｉｏｎ）およびナノ析出（ｎａｎｏｐｒｅｃｉｐｉｔａｔｉｏｎ）が公知となっている。たとえばＵＳ２００８／０１３８４１８には陰イオンエマルジョン重合が記載されている。
【０００９】
平均サイズが典型的には１〜１０００ｎｍ、もっとも典型的には５０〜５００ｎｍの範囲にあるナノ粒子の製造については、たとえばＬａｎｄｆｅｓｔｅｒ、Ｍａｃｒｏｍｏｌ．Ｒａｐｉｄ  Ｃｏｍｍ．２００１、２２、８９６〜９３６およびＬａｎｄｆｅｓｔｅｒ  ｅｔ  ａｌ．Ｍａｃｒｏｍｏｌｅｃｕｌｅｓ  １９９９、３２、５２２２〜５２２８に開示されているように、ミニエマルジョンプロセスが公知となっている。ミニエマルジョンプロセスについては、ＵｇｅｌｓｔａｄとＶａｎｄｅｒｈｏｆｆとにより１９７２年に最初に報告されている。高分子ナノ粒子を調製するためのミニエマルジョン技術とは、連続相内の分散相からなる安定なナノエマルジョンを重合反応によりナノ粒子の分散に変換することにより分散系を調製するための技術のことである。この技術は、分散相内のさまざまな化学成分を混合した後で連続相と乳化させることにより各液滴が活性剤とモノマーとからなる同一の組成を有するエマルジョンを製造することを含む。これらの液滴ナノリアクターには、あらゆるタイプの重合反応を適用することが可能である。本発明の場合、水中油型ミニエマルジョンおよび陰イオン重合が、好ましい実施形態であり、連続相に開始剤を加えることにより通常液滴界面で開始される。形成される粒子がそれらを調製する前の液滴と通常サイズおよびサイズ分布の点において同一またはほとんど同一であるため、プロセスの再現性は高い。
【００１０】
ミニエマルジョンは、界面活性剤と補助安定剤とで安定化させられているのが一般的である。補助安定剤は、「疎水性物質（ｈｙｄｒｏｐｈｏｂｅ）」とも呼ばれることが多い。また、補助安定剤は、浸透圧を上昇させることによりエマルジョンの浸透圧による安定化（ｏｓｍｏｔｉｃ  ｓｔａｂｉｌｉｚａｔｉｏｎ）に寄与する。浸透圧の上昇は、液滴の表面張力に起因する毛細管圧またはケルヴィン圧を打ち消して小さ液滴から大きな液滴へのモノマーの拡散を最小限に抑えることによりオストワルド熟成を抑制する。
【００１１】
従来のエマルジョン法では、ポリマーは、モノマーを含む溶液から直接形成されていたが、ミニエマルジョンプロセスでは、まず２つの液相が接触させられ、次いで、エマルジョンが形成される。他の違いは、従来のエマルジョン重合プロセスでは、わずか約１％のナノ粒子しか含まない懸濁液が形成されるが、ミニエマルジョンプロセスでは、可能な固形ナノ粒子含有量が１５〜２５％またはそれ以上となる。このことは、スケールアップの観点と生産コストの観点とから重要な点である。従来のエマルジョンプロセスでは、ポリマー内に薬物が物理的にかつ一様に分散しているマトリクスシステムであるナノ球体が形成されるが、界面重合反応と組み合わせたミニエマルジョンプロセスでは、薄いポリマー層に包まれている液体コアの中に薬物が溶かされているベシクルシステム（小胞システム）であるナノカプセルが形成される。したがって特筆すべきことは、従来のエマルジョンプロセスとミニエマルジョンプロセスとは全く異なるものであって、それから製造される製品は構造の点において明確に区別できるものであるという点にある。
【００１２】
ＵＳ２００８／１８２７７６およびＵＳ２０１０／０１５１６５には、ポリ（アルキルシアノアクリレート）ナノ粒子を調製するためのミニエマルジョン重合プロセスが開示されている。ここで用いられている重合開始剤は、それぞれ、界面活性剤（ｐｌｕｒｏｎｉｃｓ）および一級アミンまたは二級アミンである。しかし、一般的にいえば、たとえばヒドロキシ基またはアミノ基を含むいかなる求核性化合物が用いられてもよい。開始剤の例としては、水酸化ナトリウム、アミノ酸類（たとえば、グリシン）およびポリエチレングリコール類が挙げられる。ＵＳ２００９／０２９７６１３に開示されているように、ｐＨを変えることにより開始が実行されるようになっていてもよい。
【００１３】
ほとんどの公知になっているターゲットステルスナノ粒子調製プロセスとポリアルキルシアノアクリレートから形成されるターゲットステルスナノ粒子を調製するための公知になっているプロセスのみとが、複数の連続ステップ、すなわちステルス層の導入とともに活性剤のカプセル化を行うステップと、その後、活性化ステップおよび結合ステップにより通常なされるターゲットモイエティを導入するステップとを含んでいる。それに代えて、ナノ粒子の形成前にステルス層を別個に形成する化学成分にターゲットモイエティが加えられるようになっていてもよい。たとえばＵＳ２０１０／０１０４６４５を参照されたい。臨床的に認可するための法律となる必要規則に準拠するにあたって、バイオマテリアルの構造および組成を正確に制御することならびにその合成における各ステップでの生産物の完全な特性評価が要求されるので、これらの従来の調製方法は非常に高価でかつ時間がかかる。
【発明の概要】
【発明が解決しようとする課題】
【００１４】
したがって、ステルス構造に付随する長い循環時間を損なうことなく所望の目標地点に治療薬を送達することができるターゲットステルスナノ粒子を調製するための新規でより効率的な方法の開発が望まれており、それが本発明の目的でもある。具体的にいえば、必要とするステップが少ないプロセスが望ましい。結局のところ、プロセスが商用アプリケーションに適していることが望ましい。
【００１５】
驚くことには、本発明者らは、特定のクラスのポリアルキレングリコール誘導体と組み合わさったミニエマルジョンプロセスを用いることによりこのことを達成できることを見出した。詳細にいえば、本発明者らは、あるターゲットモイエティと共有結合している少なくとも１種類のポリアルキレングリコールを、好ましくはあるターゲットモイエティと共有結合していないポリアルキレングリコールと組み合わせて用いることにより、ターゲット基の導入とステルスコロナの形成とを同時に可能とするプロセスを開発した。予想外なことには、このことが単一の重合ステップで可能であり、このことにより、理想的なナノ粒子の長循環特性を損なうことなく特性評価および生産のコストを著しく削減するということが可能となった。
【課題を解決するための手段】
【００１６】
したがって、本発明の一態様によれば、ポリ（アルキルシアノアクリレート）のホモポリマーまたはコポリマーから形成されるターゲットナノ粒子を調製するためのプロセスであって、かかる方法は、水中油型ミニエマルジョンの陰イオン重合を単一ステップで行うことを含み、かかる水中油型ミニエマルジョンは、（ｉ）少なくとも１種類のアルキルシアノアクリレートモノマーからなる重合可能なモノマーと、（ｉｉ）ポリエチレングリコール類（ＰＥＧ）、ポリプロピレングリコール類（ＰＰＧ）またはそれらの混合物からなる群から選択される少なくとも２種類のポリアルキレングリコールであって、少なくとも２種類のポリアルキレングリコールのうちの少なくとも一方がターゲットモイエティと共有結合する、少なくとも２種類のポリアルキレングリコールと、（ｉｉｉ）任意選択的に、１種類以上の活性剤とを含んでいる。
【００１７】
本発明の他の態様によれば、ポリ（アルキルシアノアクリレート）のホモポリマーまたはコポリマーから形成されるターゲットナノ粒子を調製するためのプロセスであって、かかる方法は、ポリエチレングリコール類（ＰＥＧ）、ポリプロピレングリコール類（ＰＰＧ）またはそれらの混合物からなる群から選択される少なくとも２種類のポリアルキレングリコールを水中油型ミニエマルジョンへ加えることと、得られた混合物を陰イオン重合により重合することとを含んでおり、かかる水中油型ミニエマルジョンは、（ｉ）少なくとも１種類のアルキルシアノアクリレートモノマーからなる重合可能なモノマーと、（ｉｉ）任意選択的に、１種類以上の活性剤とを含んでいる。
【００１８】
他の態様によれば、本発明は、前述のようなプロセスにより製造されるポリ（アルキルシアノアクリレート）のホモポリマーまたはコポリマーから形成されるターゲットナノ粒子を提供している。
【００１９】
他の態様によれば、本発明は、前述のようなターゲットナノ粒子を含有する医薬組成物を提供している。
【００２０】
他の態様によれば、本発明は、前述のようなターゲットナノ粒子の医療における使用を提供している。
【発明を実施するための形態】
【００２１】
本発明は、ポリ（アルキルシアノアクリレート）のホモポリマーまたはコポリマーから形成されるターゲットナノ粒子を調製するためのプロセスに関するものである。かかる方法は、水中油型ミニエマルジョン（ｏｉｌ−ｉｎ−ｗａｔｅｒ  ｍｉｎｉｅｍｕｌｓｉｏｎ）の陰イオン重合を単一ステップで行うことによりナノ粒子を形成することを含んでいる。
【００２２】
ミニエマルジョン（ｍｉｎｉｅｍｕｌｓｉｏｎ）
本明細書で用いられる場合、用語「ミニエマルジョン」とは、平均サイズが典型的には５０〜５００ｎｍの範囲である安定な液滴を有する特定のタイプのエマルジョン（ｅｍｕｌｓｉｏｎ）のことを意味する。粒子サイズは複数の因子の影響を受ける。複数の因子には、存在する界面活性剤の量、系全体の粘度、液滴の生成に用いられる剪断速度が含まれる。ミニエマルジョンのための典型的な粒度分布曲線（たとえば、動的光散乱を用いて測定）は、ガウス状で、比較的幅が狭いものである。本発明のミニエマルジョンの多分散性指数（ＰＤＩ）は、好ましくは０．３以下、さらに好ましくは０．２以下、たとえば約０．１である。
【００２３】
ミニエマルジョンは、界面活性剤と補助安定剤との存在により安定化されることが理想的である。補助安定剤は「疎水性物質（ｈｙｄｒｏｐｈｏｂｅ）」と呼ばれることも多い。補助安定剤は、浸透圧を上昇させてエマルジョンの浸透圧による安定化に寄与するようになっている。浸透圧の上昇は、液滴の表面張力に起因する毛細管圧またはケルヴィン圧を打ち消してオストワルド熟成を減らす。オストワルド熟成とは、分子が連続相を介して小液滴から大液滴へと拡散するプロセスのことを意味する。このプロセスはエマルジョン構造を壊してしまう。ミニエマルジョンは正エマルジョン（水中油型）であってもよいしまたは逆エマルジョン（油中水型）であってもよいが、本発明では、用語「ミニエマルジョン」は正ミニエマルジョンのみを意味すると考えることができる。したがって、本発明のミニエマルジョンでは水が連続相を形成する。典型的には、油相は、陰イオン重合に用いられるモノマーと、場合によっては補助安定剤および活性剤とを含有している。
【００２４】
上述のように、ミニエマルジョンおよびナノ粒子を調製するためのミニエマルジョン重合は当該技術分野において公知になっている。
【００２５】
ミニエマルジョンは、ＵＳ２００９／０２９７６１３に記載のような当該技術分野において公知になっているいかなる方法を用いて調製されてもよい。典型的には、プロセスは、油相と水相とを形成することと、これらを混合することと、得られた混合物を高剪断力、たとえば超音波処理、均質化処理にさらして安定化物質／界面活性剤を表面に有するモノマー含有油滴を含む安定なエマルジョンを形成することと、それに続いて、親水性の開始剤を加えることとを必要とする。その結果、モノマー含有液滴の重合が当該液滴の界面で開始してポリマー粒子が形成される。これらのポリマー粒子は重合前の液滴と同じサイズを有している。親水性の開始剤はこれらの粒子の表面に結合している。当業者にとって明らかなように、本発明の明細書に記載のミニエマルジョン重合プロセスは、モノマーが溶剤に溶解した溶液からポリマーナノ粒子が直接形成されるエマルジョン重合プロセスおよびあらかじめ作られたポリマーの自己組織化によりポリマーナノ粒子が形成されるあらかじめ作られたポリマーを用いたエマルジョンプロセスとは相当に異なるものである。
【００２６】
本発明のミニエマルジョンは少なくとも２種類の構成物質を含有している。少なくとも２種類の構成物質は、少なくとも１種類のアルキルシアノアクリレートモノマー分子を含む重合可能なモノマーと、ポリエチレングリコール類（ＰＥＧ）、ポリプロピレングリコール類（ＰＰＧ）、またはそれらの混合物から選択される少なくとも２種類のポリアルキレングリコールとであり、少なくとも２種類のポリアルキレングリコールのうちの少なくとも一方はターゲットモイエティ（ｔａｒｇｅｔ  ｍｏｉｅｔｙ）と共有結合している。また、ミニエマルジョンは場合によっては１種類以上の活性剤をさらに含有してもよい。本発明にかかる一実施形態では、少なくとも２種類のポリアルキレングリコールのうちの少なくとも一方は重合可能なモノマーの陰イオン重合を開始するようになっている。
【００２７】
本発明のミニエマルジョンは界面活性剤を含有してもよい。当該技術分野で公知になっているいかなる典型的な界面活性剤が用いられてもよいが、好ましい界面活性剤としては、グリセロール、ソルビトールおよび他の多機能のアルコール類の脂肪酸類、ポロクサマー類、ポロキサミン類、ポリソルベート類、ポリオキシエチレンエーテルおよびポリオキシエチレンエステル、エトキシル化トリグリセリド類、エトキシル化フェノール類およびエトキシル化ジフェノール類、脂肪酸の金属塩類、高級アルコール硫酸エステル塩の金属塩類、ラウリル硫酸ナトリウム、スルホスクシネートの金属塩類ならびにそれらの混合物が挙げられる。とくに好ましい界面活性剤としてはポリオキシエチレンエーテル類およびポリソルベート類が挙げられる。
【００２８】
界面活性剤は、ミニエマルジョンの好ましくは０．０５〜５ｗｔ％、さらに好ましくは０．１〜２ｗｔ％を構成している。
【００２９】
これらの構成物質に加えて、ミニエマルジョンは、油相内に補助安定剤をさらに含有していてもよい。典型的には、補助安定剤は、水に極めて不溶、すなわち５ｘｌ０−５ｍｏｌＬ−１未満、さらに好ましくは５ｘｌ０−６ｍｏｌＬ−１未満、さらに好ましくは５ｘ１０−７ｍｏｌＬ−１未満の溶解度を有しており、また、重合可能なモノマーと相溶性あるいかなる物質、たとえば炭化水素、シラン、有機シラン、脂肪酸エステル、オイル（たとえば植物オイル）、疎水性染料または脂質であってもよい。適切な補助安定剤の例としては、ヘキサデカン、セチルアルコール、ミグリオールおよびオリーブオイルが挙げられる。とくに好ましい補助安定剤としてはミグリオール類およびオリーブオイルが挙げられる。他の実施形態では、補助安定剤の役割を活性剤が果たすようになっていてもよい。
【００３０】
補助安定剤は、油相の好ましくは０．５〜５ｗｔ％、さらに好ましくは１〜３ｗｔ％を構成している。
【００３１】
さらなる実施形態では、本発明にかかるプロセスにおいて用いられるミニエマルジョンは、好ましくは油相（すなわち、不連続相）の中に架橋剤（とくに、生物分解性の架橋剤）を含んでいる。好ましくは、架橋剤は、エチレングリコール（ジメタクリレート）、無水メタクリル酸、またはメチレン（ジメタクリレート）の如き無水物またはアクリレートである。
【００３２】
本発明のミニエマルジョンの油相含有量は、好ましくは１〜５０ｗｔ％、さらに好ましくは１５〜２５ｗｔ％の範囲である。当業者にとって明らかなように、本発明のミニエマルジョンの油相含有量を固形含有量と呼ぶ場合もある。したがって、「固形成分含有量」と「油相含有量」という用語は本発明の明細書において交換可能なものである。
【００３３】
重合可能なモノマー（Ｐｏｌｙｍｅｒｉｚａｂｌｅ  ｍｏｎｏｍｅｒｓ）
本発明のミニエマルジョン内の重合可能なモノマーは少なくとも１種類のアルキルシアノアクリレートモノマーからなる。これらは、ナノ粒子の調製における使用が広く報告されている生物分解性モノマーである。アルキルシアノアクリレートモノマーは、単官能アクリレートまたは２官能アクリレートである、すなわち単一のまたは複数のアクリレート官能基を含んでいる。いかなる線状のまたは分枝状のアルキルシアノアクリレートモノマーまたはその誘導体が用いられてもよいが、好ましいモノマーは、Ｃ１〜Ｃ１０アルキルシアノアクリレート、さらに好ましいモノマーはＣ２〜Ｃ８アルキルシアノアクリレートである。単一の種類のモノマーが用いられてもよいしまたは異なる種類のアルキルシアノアクリレートの混合物が用いられてもよい。好ましいアルキルシアノアクリレート類としては、エチルシアノアクリレート、ブチル（ｎ−ブチル）シアノアクリレート、イソヘキシルシアノアクリレート、オクチルシアノアクリレート、およびそれらの混合物が挙げられる。とくに、ブチルシアノアクリレート、イソヘキシルシアノアクリレートおよびオクチルシアノアクリレートが好ましい。
【００３４】
いかなる理論によって拘束されることを望むものではないが、モノマーの特性がミニエマルジョンの劣化速度に影響を与えると考えられている。モノマーが疎水性であればあるほど（すなわち、アルキル基の鎖が長ければ長いほど）劣化速度はより遅くなる。このことは、ポリマーが疎水性であればあるほど水の活性がより低くなることにおそらく起因するのではないかと考えられている。したがって本発明の他の実施形態では、異なる長さの鎖を有するアルキルシアノアクリレート類の混合物、たとえば短いアルキル鎖のものと長いアルキル鎖のものとの混合物、具体的にいえばブチルシアノアクリレートとイソヘキシルシアノアクリレートまたはオクチルシアノアクリレートとの混合物が用いられる。
【００３５】
一実施形態では、シアノアクリレートホモポリマーが用いられる、すなわち単一のモノマーから形成される。
【００３６】
アルキルシアノアクリレートモノマーは、モノマーの総量に対して好ましくは１〜１００ｗｔ％、さらに好ましくは７５〜１００ｗｔ％、もっと好ましくは９５〜１００ｗｔ％の量が存在する。
【００３７】
アルキルシアノアクリレートモノマー類に加えて、本発明のミニエマルジョン内に他のコモノマーが存在していてもよい。さらに、これらのコモノマーが生体適合性または生物分解性であることが好ましい。適切なコモノマーとしては、それに限定するわけではないが、アクリレート類、ビニルエステル類、ビニルエーテル類、ビニールエポキシド類、環状シロキサン類およびラクトン類が挙げられる。
【００３８】
重合可能なモノマーは、油相の好ましくは２５〜９９．５ｗｔ％、さらに好ましくは３０〜７０ｗｔ％を構成している。
【００３９】
好ましくは、重合可能なモノマーは、ミニエマルジョンの０．５〜５０ｗｔ％、たとえば５〜１８ｗｔ％を構成している。
【００４０】
ポリアルキレングリコール類（Ｐｏｌｙａｌｋｙｌｅｎｅ  ｇｌｙｃｏｌｓ）
本発明のミニエマルジョンは、ポリエチレングリコール類（ＰＥＧ）、ポリプロピレングリコール類（ＰＰＧ）またはそれらの混合物からなる群から選択される少なくとも２種類のポリアルキレングリコールを含有しており、少なくとも２種類のポリアルキレングリコールのうちの少なくとも一方は、ターゲットモイエティと共有結合している。好ましくは、少なくとも２種類のポリアルキレングリコールのうちの少なくとも一方が陰イオン重合反応を開始するようになっている。
【００４１】
通常、少なくとも２種類のポリアルキレングリコールはミニエマルジョンの連続相（すなわち、水相）に加えられる。好ましくは、少なくとも２種類のポリアルキレングリコールのうちの少なくとも一方がターゲットモイエティと共有結合し、少なくとも一方がターゲットモイエティと結合していない。とくに好ましくは、少なくとも２種類のポリアルキレングリコールはミニエマルジョンに加える均質な溶液の調製を可能とするに十分足りる水溶性を有している。
【００４２】
用語「ポリエチレングリコール」（ＰＥＧ）とは、ほとんどがエチレンオキシド単位、すなわち―ＣＨ２―ＣＨ２−Ｏ−単位の繰り返しであるポリマーのことを意味する。典型的なポリエチレングリコールは、２００００ｇ／ｍｏｌ未満、好ましくは１００００ｇ／ｍｏｌ未満の分子量を有している。用語「ポリプロピレングリコール」（ＰＰＧ）とは、ほとんどが酸化プロピレン単位、すなわち―ＣＨ２―ＣＨ２−ＣＨ２―Ｏ−単位の繰り返しであるポリマーのことを意味する。
【００４３】
少なくとも２種類のポリアルキレングリコールはヒドロキシ末端基、アミノ末端基、またはそれらの混合物を含んでいてもよい。また、少なくとも２種類のポリアルキレングリコールは水溶性である。水溶性とは、均質な水溶液を形成してミニエマルジョンに加えるのを可能とする十分に高い水に対する溶解度、すなわちＲＴＰにおいて１０ｇ／Ｌを超える溶解度を有していなければならないことを意味する。
【００４４】
適切な少なくとも２種類のポリアルキレングリコールの例としては、ポリエチレングリコールホモポリマー、ポリプロピレングリコールホモポリマー、およびそれらのコポリマーが挙げられる。特筆すべきことは、用語「ポリエチレングリコール」がポリソルベート類（たとえば、ポリソルベート８０）を含むことを意図しているという点である。最も重要なことは、コポリマーがブロックコポリマーであってもよいという点である。コポリマー類の例としては、ポリ（プロピレン（グリコール）−ポリ（エチレン）グリコール）ブロックコポリマー類、ポリアルキルアミン−ポリアルキレングリコールブロックコポリマー類、脂質―ポリアルキレングリコールブロックコポリマー類、およびポリリシン−ポリアルキレングリコールブロックコポリマー類が挙げられる。
【００４５】
各ポリマーのブロック長については、コポリマーが水溶性のままであることを前提として、コポリマーの特性を変えるために変更してもよい。たとえば、ＰＰＯの含有量を上げると水溶性が下がる。一実施形態では、ＰＰＯに直接結合されるヒドロキシ末端基またはアミノ末端基が存在することが好ましい。好ましくは、末端基はアミノ末端基である。
【００４６】
好ましくは、ＰＰＯ単位に対するポリエチレングリコール単位の比は１：５〜５：１の範囲、たとえば１：１である。各ブロックは２〜４０のモノマー単位を含んでいてもよい。しかしながら、ポリエチレングリコール単位が過剰に存在すればさらに好ましい。
【００４７】
本発明のポリアルキレングリコール−ＰＰＯブロックコポリマーの典型的な分子量は、２００００ｇ／ｍｏｌ未満、好ましくは１００００ｇ／ｍｏｌ未満、たとえば１０００〜８０００である。
【００４８】
１種類のポリアルキレングリコールがターゲットモイエティと共有結合し、１種類のポリアルキレングリコールがターゲットモイエティと共有結合していないと、重合ステップの際に、長循環ナノ粒子（ｌｏｎｇ−ｃｉｒｃｕｌａｔｉｎｇ  ｎｏｎｏｐａｒｔｉｃｌｅｓ）へのターゲットモイエティの導入が可能となり、それによってターゲットステルスナノ粒子（ｓｔｅａｌｔｈ  ｎａｎｏｐａｒｔｉｃｌｅｓ）を調製するための単一ステッププロセスを促進することが可能となる。したがって、これは本発明の望ましい一実施形態である。
【００４９】
ステルスコロナ（ｓｔｅａｌｔｈｃｏｒｏｎａ）内にターゲットモイエティを有するポリアルキレングリコールおよびターゲットモイエティを有しないポリアルキレングリコールが両方存在するため、これらのナノ粒子は、比較的見えない存在のまま標的を定めることができる潜在力を有しているので早急なクリアランス（ｒａｐｉｄ  ｃｌｅａｒａｎｃｅ）を回避することが可能となる。このことは、標的を定める能力とステルス能力の両方を最適化するように両方のポリアルキレングリコールの鎖長を変えることにより可能となると考えられている。
【００５０】
好ましくは、ポリエチレングリコール、すなわちポリエチレングリコール単位が大多数を占めるものが用いられ、また、好ましくは、そのポリエチレングリコールが特性を最適化しかつ油相内のモノマーとの効率的な疎水性相互作用を可能とするように疎水性の化学成分をさらに含んでいる。疎水性の化学成分は、好ましくはポリエチレングリコールと共有結合し、最も好ましくはポリエチレングリコールモイエティのアミノ末端基またはヒドロキシ末端基とその他の部分との間で共有結合する。
【００５１】
典型的には、疎水性の化学成分はアルキル鎖、ポリエーテルまたは脂質である。とくに好ましい疎水性の化学成分は、ポリプロピレンオキシド（ＰＰＯ）であり、ポリエチレン（グリコール／ポリプロピレン）グリコールブロックコポリマーを形成する。  特筆すべきことは、ＰＰＯがＰＰＧと同等である点である。
【００５２】
ターゲットモイエティは粒子に標的を定めさせるまたは粒子を被験体内の特定の部位に局地化させることができるいかなる適切なモイエティであってもよい。ターゲットモイエティは、ポリアルキレングリコールのアミノ基末端の反対側の末端基と反応しうる官能基を含んでいる必要がある。適切な官能基としては、ポリアルキレングリコールと共有結合することができる官能基であり、たとえばアミノ、ヒドロキシ、アジド、アルキンおよびチオが挙げられる。ポリアルキレングリコールへのターゲットモイエティの結合は、当該技術分野において頻繁に用いられるいかなる方法、たとえば「クリック」ケミストリー（ｃｌｉｃｋ  ｃｈｅｍｉｓｔｒｙ）により行われてもよい。
【００５３】
ターゲットモイエティは、好ましくは１００〜２０００００Ｄａ、さらに好ましくは２００〜５００００Ｄａ、さらに好ましくは３００〜１５０００Ｄａの範囲の分子量を有している。
【００５４】
特筆すべきことは、単一のターゲットモイエティが用いられてもよいしまたは異なるターゲットモイエティの混合物が用いられてもよい。
【００５５】
ターゲットモイエティの例としては、アミノ酸、タンパク質、ミニタンパク質（たとえば、システインノットミニタンパク質）、ペプチド、抗体、抗体片、糖類、炭水化物、グリカン、サイトカイニン、ケモカイン（ｃｈｅｍｉｋｉｎｅ）、ヌクレオチド、レクチン、脂質、レセプタ、ステロイド、神経伝達物質、細胞表面マーカー、癌抗原、糖タンパク質抗原、アプタマーまたはそれらの混合物からなる群から選択されるものが挙げられる。好ましくは、ターゲットモイエティまたはターゲットモイエティの混合物には線形および環状のペプチドまたはシステイン―ノットミニタンパク質が含まれる。
【００５６】
他の実施形態では、ターゲットモイエティの例としては、アミノ酸、タンパク質、ペプチド、抗体、抗体片、糖類、炭水化物、グリカン、サイトカイニン、ケモカイン、ヌクレオチド、レクチン、脂質、レセプタ、ステロイド、神経伝達物質、細胞表面マーカー、癌抗原、糖タンパク質抗原、アプタマーまたはそれらの混合物からなる群から選択されるものが挙げられる。とくに好ましいターゲットモイエティには線形および環状のペプチドが含まれる。
【００５７】
ポリアルキレングリコール（合計）の量は、ミニエマルジョンの好ましくは１ｗｔ％、好ましくは５ｗｔ％を超える。ポリアルキレングリコール（合計）の量は、好ましくは１５ｗｔ％、さらに好ましくは１０ｗｔ％を超えてはいけない。好ましい実施形態では、ターゲットモイエティと共有結合するポリアルキレングリコールは、ポリアルキレングリコールの総量の１〜１０ｗｔ％、好ましくは１〜５ｗｔ％を構成する。
【００５８】
活性剤（Ａｃｔｉｖｅ  Ａｇｅｎｔ）
活性剤は、医療用途を有するいかなる物質、たとえば治療薬、造影剤であってもよい。活性剤は水溶性であってもよいし非水溶性であってもよいが、非水溶性であることが好ましい。活性剤が、水溶性である場合、油の中に微細パウダーとして加えられるのが一般的である。ある実施形態では、活性剤は、油相の好ましくは１〜７５ｗｔ％、さらに好ましくは３０〜６０ｗｔ％を構成する。
【００５９】
治療薬の例としては、いうまでもなく本発明を限定するわけではないが、化学療法薬、診断用薬、抗腫瘍薬、予防薬、栄養補助薬、抗生物質、抗ウイルス物質、抗炎症薬、小分子キナーゼ阻害剤、核酸、タンパク質、ペプチド、脂質、炭水化物、ホルモン、金属、セラミックス、薬、ワクチン、疫学的薬剤およびそれらの混合物が挙げられる。
【００６０】
好ましい治療薬としては、ドキソルビシン、ゲムシタビン、ダウノルビシン、プロカルバジン、ドセタキセル、パクリタキセル、カバジタキセル、５−フルオロウラシル、マイトマイシン、シタラビン、エトポシド、メトトレキサート、ビンブラスチン、ビンクリスチン、ブレオマイシン、ミトキサントロン、塩酸ミトザントロン、アルデスロイキン、アスパラギナーゼ、ブスルファン、カルボプラチン、クラドリビン、カンプトセシン、ダカルバジン、フトラフル、５’−デオキシフルオロウリジン、エニルウラシル、デオキシシチジン、５−アザシトシン、５−アザデオキシシチジン、アロプリノール、２−クロロアデノシン、トリメトレキサート、アミノプテリン、メチレン−１０−デアザアミノプテリン、シスプラチン、オキサリプラチン、ピコプラチン、テトラプラチン、サトラプラチン、プラチナ−ＤＡＣＨ、オルマプラチン、エピルビシン、リン酸エトポシド、９−アミノカンプトテシン、ビンデシン、Ｌ−フェニルアラニンマスタード、６−メルカプトプリン、６−チオグアニン、アムサクリン、カレニテシン、アシクロビル、バラシクロビル、ガンシクロビル、アマンタジン、リマンタジン、ラミブジン、ジブドジン、ベバシズマブ、トラスツズマブ、リツキシマブ、シロリムス、テムシロリムス、エベロリムス、イマチニブ、ソラフェニブ、スニチニブ、Ｎ−４−（（３−（２−アミノピリミジン−４−イル）ピリジン−２−イル）オキシ）フェニル）−４−（４−メチルチオフェン−２−イル）フタラジン−１−アミン（ＡＭＧ９００）、プロテインキナーゼＤ１阻害剤、プロテインキナーゼＤ２阻害剤、プロテインキナーゼＤ３阻害剤、１２−（２−シアノエチル）−６、７、１２、１３−テトラヒドロ−１３−メチル−５−オキソ−５Ｈ−インドロ［２，３−ａ］ピロロ［３，４−ｃ］カルバゾール（Ｇo６９７６）、Ｎ−［２−（ｐ−ブロモシナミルアミノ）エチル］−５−イソキノリンスルホンアミド）（Ｈ８９）およびそれらの組み合わせが挙げられる。
【００６１】
それに代えて、好ましい治療薬としては、ドキソルビシン、ゲムシタビン、ダウノルビシン、プロカルバジン、ドセタキセル、パクリタキセル、カバジタキセル、５-フルオロウラシル、マイトマイシン、シタラビン、エトポシド、メトトレキサート、ビンブラスチン、ビンクリスチン、ブレオマイシン、ミトキサントロン、塩酸ミトザントロン、アルデスロイキン、アスパラギナーゼ、ブスルファン、カルボプラチン、クラドリビン、カンプトセシン、ダカルバジン、フトラフル、５’−デオキシフルオロウリジン、エニルウラシル、デオキシシチジン、５−アザシトシン、５−アザデオキシシチジン、アロプリノール、２−クロロアデノシン、トリメトレキサート、アミノプテリン、メチレン−１０−デアザアミノプテリンおよびオキサリプラチン、ピコプラチン、テトラプラチン、サトラプラチン、プラチナ−ＤＡＣＨ、オルマプラチン、エピルビシン、リン酸エトポシド、９−アミノカンプトテシン、ビンデシン、Ｌ−フェニルアラニンマスタード、６−メルカプトプリン、６−チオグアニン、アムサクリン、カレニテシン、アシクロビル、バラシクロビル、ガンシクロビル、アマンタジン、リマンタジン、ラミブジン、ジブドジン、ベバシズマブ、トラスツズマブ、リツキシマブ、シロリムス、テムシロリムス、エベロリムス、イマチニブ、ソラフェニブ、スニチニブ、Ｎ−（４−（（３−（２−アミノピリミジン−４−イル）ピリジン−２−イル）オキシ）フェニル）−４−（４−メチルチオフェン−２−イル）フタラジン−１−アミン（ＡＭＧ９００）、プロテインキナーゼＤ１阻害剤、プロテインキナーゼＤ２阻害剤、プロテインキナーゼＤ３阻害剤、１２−（２−シアノエチル）−６、７、１２、１３−テトラヒドロ−１３−メチル−５−オキソ−５Ｈ−インドロ［２，３−ａ］ピロロ［３，４−ｃ］カルバゾール（Ｇo６９７６）、Ｎ−［２−（ｐ−ブロモシナミルアミノ）エチル］−５−イソキノリンスルホンアミド（Ｈ８９）およびそれらの組み合わせが挙げられる。
【００６２】
とくに好ましい治療薬としては、ドセタキセル、カバジタキセル、パクリタキセル、５−フルオロウラシル、ソラフェニブ、ＡＭＧ９００、テムシロリムスおよびエベロリムスが挙げられる。
【００６３】
他の非常に好ましい治療薬としては、カルボプラチン、オキサリプラチン、ピコプラチン、テトラプラチン、サトラプラチン、シスプラチン、プラチナ−ＤＡＣＨおよびオルマプラチンが挙げられる。
【００６４】
造影剤の例としては、金属類（たとえば、コバルト、鉄、金）、金属塩類（たとえば、酸化鉄およびガドリニウム塩類）、近赤外線染料、ＰＥＴキレート試薬、ＳＰＥＣＴキレート試薬、ＭＲＩまたはラマン分光分析法に適する物質、蛍光染料および放射性医薬品が挙げられる。
【００６５】
重合（Ｐｏｌｙｍｅｒｉｚａｔｉｏｎ）
本発明にかかるプロセスは、ポリ（アルキルシアノアクリレート）のホモポリマーまたはコポリマーから形成されるターゲットナノ粒子を調製することを含んでいる。かかる方法は、水中油型ミニエマルジョンの陰イオン重合を単一ステップで行うことを含んでいる。かかるミニエマルジョンは、（ｉ）少なくとも１種類のアルキルシアノアクリレートモノマーを含む重合可能なモノマーと、（ｉｉ）ポリエチレングリコール類（ＰＥＧ）、ポリプロピレングリコール類（ＰＰＧ）またはそれらの混合物からなる群から選択される少なくとも２種類のポリアルキレングリコールであって、少なくとも２種類のポリアルキレングリコールのうちの少なくとも一方がターゲットモイエティと共有結合する、少なくとも２種類のポリアルキレングリコールと、（ｉｉｉ）任意選択的に、１種類以上の活性剤とを含んでいる。かかるミニエマルジョンは、上述の少なくとも２種類のポリアルキレングリコールを少なくとも１種類のアルキルシアノアクリレートモノマーと任意選択的な１種類以上の活性剤とを含んでいる水中油型ミニエマルジョンへ加えることにより調製されるようになっていてもよい。ある好ましい実施形態では、この加えるステップおよび陰イオン重合ステップは連続的に行なわれる、すなわち加えるステップの直後（０〜１０分、たとえば０〜５分以内）に陰イオン重合ステップが実行される。
【００６６】
他の態様によれば、本発明にかかるプロセスはポリ（アルキルシアノアクリレート）のホモポリマーまたはコポリマーから形成されるターゲットナノ粒子を調製することを含んでいる。かかる方法は、ポリエチレングリコール類（ＰＥＧ）、ポリプロピレングリコール類（ＰＰＧ）またはそれらの混合物からなる群から選択される少なくとも２種類のポリアルキレングリコールを水中油型ミニエマルジョンに加えることと、得られた混合物を陰イオン重合により重合することとを含んでおり、かかるミニエマルジョンは、（ｉ）少なくとも１種類のアルキルシアノアクリレートモノマーを含む重合可能なモノマーと、（ｉｉ）任意選択的に、１種類以上の活性剤とを含んでいる。
【００６７】
好ましくは、少なくとも２種類のポリアルキレングリコールのうちの少なくとも一方が陰イオン重合反応を開始する。
【００６８】
本発明のすべての態様において、上述のナノ粒子はステルスナノ粒子であることが好ましい。
【００６９】
本発明にかかるプロセスを用いることにより、従来の方法ではこれまで可能ではなかった、モノマーの重合と、「ステルスコロナ」の形成と、ターゲットモイエティのナノ粒子の表面上への導入とを単一ステップで同時に行うことが可能となった。その結果、被験体内のクリアランスシステムに対して比較的「見えない存在」のままでいることができ、そのことにより、標的を定める特性を保持したまま循環時間を延長させることができるナノ粒子の生成が可能となり、ナノ粒子の効能が高められることになった。
【００７０】
典型的には、ミニエマルジョンは、モノマーおよび補助安定剤を含んでいる油相を界面活性剤を含んでいる水溶液へ加え、これをたとえば超音波処理によって高剪断力にさらして水中にモノマー含有油滴を形成させることにより調製される。この段階で形成された油滴がミニエマルジョンである。次いで、このミニエマルジョンを少なくとも２種類のポリアルキレングリコールを含む第三の通常水溶液へ加えるようにしてもよい。好ましくは、重合反応は低いｐＨ、たとえばｐＨ１〜７で行なわれる。重合反応は室温、たとえば１５〜３０℃で行われる。得られる混合物は分散した状態にある。
【００７１】
好ましくは、少なくとも２種類のポリアルキレングリコールのうちの少なくとも一方が陰イオン重合プロセスを開始する。ポリアルキレングリコール開始剤はアミノ末端基またはハイドロキサイド末端基がある場合、陰イオン重合プロセスの開始は、モノマーへの求核攻撃、そして陰イオンまたは双性イオン重合反応を生じさせることにより達成されるのが好ましい。
【００７２】
このようなプロセスは当該技術分野において周知となっているので、その機構は当業者にとって明らかである。
【００７３】
とくに好ましい実施形態では、この陰イオン重合はさらなる開始剤を加えてラジカル重合と組み合わされるようになっている。典型的には、このさらなる開始剤は油溶性であるので、ミニエマルジョンの油相、すなわち油滴内に存在しているのが普通である。これらの２つのタイプの重合が組み合わせられる場合、本発明にかかるプロセスはラジカル重合を開始させるための温度上昇を組み入れるように修正される。典型的なラジカル重合開始剤としては、過酸化物およびアゾ化合物、たとえばアゾビスジメチルバレロニトリルおよび（アゾイソブチロニトリル）が挙げられる。
【００７４】
一実施形態では、本発明にかかるプロセスは、複数のアルキルシアノアクリレートモノマーの架橋を含むように修正されるようになっていてもよい、複数のアルキルシアノアクリレートモノマーの架橋が存在する場合にはコモノマーとなる。このことは、架橋剤、好ましくは重合可能な架橋剤をミニエマルジョンの中、好ましくは油相内に組み入れることにより促進することができる。この架橋剤は、水溶液の相（ａｑｕｅｏｕｓ  ｐｈａｓｅ）との接触により通常加水分解され、それによって、薬剤の放出速度およびナノ粒子の生物分解性を制御するようになっている。架橋剤の例としては、無水物またはアクリレート、たとえばエチレングリコール、無水メタクリル酸またはメチレンジメタクリレートが挙げられる。
【００７５】
本発明にかかるプロセスは、ナノ粒子を隔離するさらなるステップを含んでもよい。このことは当該技術分野において公知になっているいかなる方法によって行われてもよい。
【００７６】
さらなる実施形態では、本発明にかかるプロセスは、すべての残余モノマーが反応しかつ／または架橋を開始するように温度を（たとえば、５℃まで）上げるステップを有するようになっていてもよい。
【００７７】
標的を定める効率および薬剤の放出は、ターゲットモイエティと結合するポリアルキレングリコールおよびターゲットモイエティと結合しないポリアルキレングリコールモノマーの量、種類および長さを変えることによりまたはモノマーの組成を変えることにより変更可能となっていてもよい。
【００７８】
ナノ粒子（Ｎａｎｏｐａｒｔｉｃｌｅｓ）
本発明にかかるプロセスにより製造されるナノ粒子は、エマルジョン重合により製造されるナノ粒子とは構造が異なっている。具体的にいえば、エマルジョン重合により製造されるナノ粒子は、活性剤がポリマーマトリクス内で物理的にかつ均一に分散しているポリマーマトリックスを有している。それに対して、ミニエマルジョン界面重合により製造されるナノ粒子はナノ粒子のコア内に活性剤が存在しポリマーのシェルにより周りを取り囲まれている小胞状のシステムである。
【００７９】
本発明に従って製造されるナノ粒子は、ナノ粒子と１つ以上の薬学的に受け入れ可能な担体、希釈剤または賦形剤とを含む医薬組成物として調製してもよい。このような担体、希釈剤および賦形剤は当該技術分野において周知となっている。かかる医薬組成物はさらなる活性剤をさらに含んでいてもよい。
【００８０】
用途（Ｕｓｅｓ）
このようなナノ粒子およびその組成物は、医療、とくに薬物送達用途およびイメージング用途において用いることができる。したがって、本発明は医療分野において用いられる本発明にかかるナノ粒子に関するものである。さらなる実施形態では、本発明は、特定の障害および疾病の治療、防止および診断に用いられる本発明にかかるナノ粒子に関するものである。本発明に従って治療または防止されうる障害または疾病の例としては、癌、たとえば肺癌、乳癌、前立腺癌、頭頸部癌、卵巣癌、皮膚癌、睾丸癌、膵臓癌、結腸直腸癌、腎臓癌、子宮頸癌、胃腸の癌およびそれらを組み合わせたものが挙げられる。
【００８１】
好ましくは、ナノ粒子またはその組成物は、治療上有効な量で投与される。「治療上有効な量」とは、個々の病気または障害を治療または予防するのに必要なナノ粒子の量のことを意味する。ナノ粒子を被験体に投与するにあたっていかなる投与ルートが用いられてもよい。適切な投与ルートとしては、筋肉注射、経皮投与、吸入、局所適用、経口投与、直腸または膣への投与、腫瘍内投与および非経口的投与（たとえば、静脈、腹膜、動脈、皮下）が挙げられる。好ましい投与ルートは注射である。
【００８２】
当業者にとって明らかなように、投与の正確な用量および頻度は、用いられる個々のナノ粒子、活性剤およびターゲット物質、治療される個々の病気、治療される病気の重篤度、個々の被験体の年齢、体重、性別、病気の程度および全身的な身体状態に加えて、個々の被験体が受けている治療に応じて異なる。さらに、治療を受けている被験体の反応に応じてかつ／または本発明にかかるナノ粒子を処方する内科医の所見に応じて効果的な1日投与量を増減させてもよいことは明らかである。
【実施例】
【００８３】
ナノ粒子の調製
実施例１：ミニエマルジョン法を用いて形成された約１％ＲＧＤターゲットモイエティを含むステルス粒子（ＰＥＧ層内にＲＧＤが埋め込まれた短いＰＥＧ）
溶液１（ＰＥＧ／開始剤およびターゲット配位子）：短い（約１５ＰＥＧ単位）ｍＰＥＧ−ＰＰＯ−ＮＨ２（ＭＷ９３５、ｍ＝ＯＭｅ保護基）を３３０ｍｇと、ペプチド−ＰＥＧ−ＰＰＯ（Ｈ２Ｎ−ＰＰＯ−ＰＥＧ１５．．．ＲＧＤｆＫ）の７０ｍｇ／ｍｌの溶液を２８０μｌと、蒸留水を３．２ｇとをガラスバイアル内で混合し、５ＭＨＣｌを用いてｐＨをｐＨ６に調節し、Ｎ２を１５分用いてガス抜きした。
【００８４】
溶液２（モノマー相）：ｎ−ブチルシアノアクリレート（モノマー、Ｈｅｎｋｅｌ  Ｌｏｃｔｉｔｅ社、アイルランド）を０．６ｇと、ヘキサデカン（補助安定剤）を１２ｍｇと、アゾビスジメチルバレロニトリル（Ｖ６５、架橋のためのラジカル開始剤、和光ケミカルズ）を５ｍｇと、エチレングリコールジメタクリレート（ＥＧＤＭＡ、架橋剤、Ｆｌｕｋａ社）を３９ｍｇと、ナイルレッド（蛍光染料、Ｆｌｕｋａ社）を０．５ｍｇとをガラスバイアル内で完全に混合した。
【００８５】
溶液３（安定化物質）：１０ｍｇのドデシル硫酸ナトリウム（ＳＤＳ、Ｍｅｒｃｋ社）を２．４ｇの蒸留水に溶かし、０．１ＭＨＣｌを用いてｐＨをｐＨ４．５に調節した。マグネチックスターラを用いて溶液２と溶液３とを氷の上に置かれた５ｍｌのガラスバイアル内で３０秒間混合した。水中油型エマルションを直ちに氷の上で３分間（６ｘ３０秒間隔）超音波処理した（Ｂｒａｎｓｏｎデジタルソニファイア４５０ＣＥ、２５％振幅）。
【００８６】
超音波処理直後にエマルジョンを溶液１を含んでいるガラスバイアルに加え、室温で回転（１５ｒｐｍ）させながら一晩中重合した。ｐＨを中和し、温度を５０℃まで上昇させてポリマーの架橋を開始した。８時間後、界面活性剤および未反応ＰＥＧを取り除くために蒸留水に対してその溶液を室温で十分に透析した（Ｓｐｅｃｔｒａ／Ｐｏｒ透析膜ＭＷＣＯ  １２−１４０００）。周囲溶液の導電性が純粋な蒸留水の導電性と同じ値に達するまで蒸留水を交換した。
【００８７】
それらの粒子サイズおよびゼータ電位をＭａｌｖｅｒｎ  Ｎａｎｏ  Ｓｅｒｉｅｓゼータ電位測定装置を用いて求めた。
【００８８】
上述の方法により、０．１９の多分散性指数、−１４ｍＶのゼータ電位および１．９４％（ｗ／ｗ）のナノ粒子濃度を有するＰＥＧ化された１２４ｎｍ（ｚ−平均直径）のターゲットナノ粒子が得られた。
【００８９】
実施例２：ミニエマルジョン法を用いて形成された約５％ＲＧＤターゲットモイエティを含むステルス粒子（ＰＥＧ層からＲＧＤが突出した長いＰＥＧ）
溶液１（ＰＥＧ／開始剤およびターゲット配位子）：長い（約２０のＰＥＧ単位）ｍＰＥＧ−ＰＰＯ−ＮＨ２（ＭＷ１３００、ｍ＝ＯＭｅ保護基）を４６０ｍｇと、ペプチド−ＰＥＧ−ＰＰＯ（Ｈ２Ｎ−ＰＰＯ−ＰＥＧ１５．．．ＲＧＤｆＫ）の７０ｍｇ／ｍｌ溶液を１．９５ｍｌと、蒸留水を１．５５ｇとをガラスバイアル内で混合し、５ＭＨＣｌを用いてｐＨをｐＨ６に調節し、Ｎ２を１５分用いてガス抜きした。
【００９０】
溶液２および溶液３は実施例１に説明した通りである。
【００９１】
溶液２および溶液３をマグネチックスターラを用いて氷の上に置かれた５ｍｌのガラスバイアル内で３０秒間混合した。直ちに水中油型エマルションを氷の上で３分間（６ｘ３０秒間隔）超音波で処理した（Ｂｒａｎｓｏｎデジタルソニファイア４５０ＣＥ、２５％振幅）。
【００９２】
超音波処理直後にエマルジョンを溶液１を含んでいるガラスバイアルに加え、室温で一晩中回転（１５ｒｐｍ）させながら重合した。ｐＨを中和し、温度を５０℃まで上昇させてポリマーの架橋を開始した。８時間後、界面活性剤および未反応ＰＥＧを取り除くためにその溶液を室温で蒸留水に対して十分に透析した（Ｓｐｅｃｔｒａ／Ｐｏｒ透析膜ＭＷＣＯ１２−１４０００）。周囲溶液の導電性が純粋な蒸留水の導電性と同じ値に達するまで蒸留水を交換した。
【００９３】
それらの粒子サイズおよびゼータ電位をＭａｌｖｅｒｎ  Ｎａｎｏ  Ｓｅｒｉｅｓゼータ電位測定装置を用いて求めた。
【００９４】
上述の方法により、０．０７の多分散性指数、−１２ｍＶのゼータ電位、および０．８４％（ｗ／ｗ）のナノ粒子濃度を有するＰＥＧ化された１４１ｎｍ（ｚ−平均直径）のターゲットナノ粒子が得られた。
【００９５】
実施例３：ミニエマルジョン法を用いて形成されたターゲットモイエティを含まないステルス粒子（負のコントロール）
溶液１（ＰＥＧ／開始剤）：短い（約１５単位）ｍＰＥＧ−ＰＰＯ−ＮＨ２（ＭＷ９３５、ｍ＝ＯＭｅ保護基）を３３０ｍｇと、蒸留水を３．５ｇとをガラスバイアル内で混合し、ｐＨを５ＭＨＣｌを用いてｐＨ６に調節し、Ｎ２を１５分間用いてガス抜きした。
【００９６】
溶液２および溶液３は実施例１に説明した通りである。
【００９７】
マグネチックスターラを用いて溶液２および溶液３を氷の上に置かれた５ｍｌのガラスバイアル内で３０秒間混合した。この水中油型エマルションを直ちに氷の上で３分間（６ｘ３０秒間隔）超音波で処理した（Ｂｒａｎｓｏｎデジタルソニファイア４５０ＣＥ、２５％振幅）。
【００９８】
このエマルジョンを超音波処理直後に溶液１を含んでいるガラスバイアルに加え、室温で一晩中回転（１５ｒｐｍ）させながら重合した。ｐＨを中和し、温度を５０℃まで上昇させてポリマーの架橋を開始した。８時間後、界面活性剤および未反応ＰＥＧを取り除くためにその溶液を室温で蒸留水に対して十分に透析した（Ｓｐｅｃｔｒａ／Ｐｏｒ透析膜ＭＷＣＯ  １２−１４０００）。周囲溶液の導電性が純粋な蒸留水の導電性と同じ値に達するまで蒸留水を交換した。
【００９９】
それらの粒子サイズおよびゼータ電位をＭａｌｖｅｒｎ  Ｎａｎｏ  Ｓｅｒｉｅｓゼータ電位測定装置を用いて求めた。
【０１００】
上述の方法により、０．１６の多分散性指数、−２２ｍＶのゼータ電位および２．１３％（ｗ／ｗ）のナノ粒子濃度を有するＰＥＧ化された１２０ｎｍ（ｚ−平均直径）のナノ粒子が得られた。
【０１０１】
実施例４：ミニエマルジョン法を用いて形成された１％ＲＧＤターゲットモイエティを含むステルスＰＢＣＡ粒子（ＰＥＧ層内にＲＧＤが埋め込まれた短いＰＥＧ）
溶液１（ＰＥＧ／開始剤／安定化物質およびターゲット配位子）：Ｋｏｌｌｉｐｈｏｒ  ＨＳ  １５（１５ＰＥＧ単位、ＭＷ９６０、Ｓｕｇｍａ社）を５０ｍｇと、Ｂｒｉｊ  Ｌ２３（２３ＰＥＧ単位、ＭＷ１２２５、Ｓｕｇｍａ社）を５０ｍｇと、ｃ（ＲＧＤｆＫ（ＰＥＧ−ＰＥＧ））（ＰＥＧ＝８−アミノ−３、６−ジオキサオクタン酸、ＭＷ８９４、Ｐｅｐｔｉｄｅｓ  Ｉｎｔｅｒｎａｔｉｏｎａｌ社、アメリカ）を０．８５ｍｇと、０．１ＭＨＣｌを８ｍｌとをガラスバイアル内で混合した。
【０１０２】
溶液２（モノマー相）：ｎ−ブチルシアノアクリレート（モノマー、Ｈｅｎｋｅｌ  Ｌｏｃｔｉｔｅ社、アイルランド）を０．７５ｇと、Ｍｉｇｌｙｏｌ  ８１０Ｎ（補助安定剤、Ｃｒｅｍｅｒ社、ドイツ）を１３ｍｇとをガラスバイアル内で完全に混合した。
【０１０３】
溶液１と溶液２とをマグネチックスターラを用いて氷の上に置かれたガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１０４】
このエマルジョンを室温で一晩中回転（１５ｒｐｍ）させながら重合した。回転させている間、８ｍｌの０．１ＭＮａＯＨを注意深く加えることによりｐＨを上げた。室温でその溶液をさらに５時間回転（１５ｒｐｍ）させ続けた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。
【０１０５】
それらの粒子サイズおよびゼータ電位を、Ｍａｌｖｅｒｎ  Ｎａｎｏ  Ｓｅｒｉｅｓゼータ電位測定装置を用いて０．０１Ｍリン酸緩衝液ｐＨ７中で求めた。
【０１０６】
上述の方法により、透析後、０．２３の多分散性指数、−２ｍＶのゼータ電位、および２．６％（ｗ／ｗ）のナノ粒子濃度を有するＰＥＧ化された１２３ｎｍ（ｚ−平均直径）のターゲットナノ粒子が得られた。
【０１０７】
実施例５：ミニエマルジョン法を用いて形成された５％ＲＧＤターゲットモイエティを含むステルスＰＢＣＡ粒子（ＰＥＧ層内にＲＧＤが埋め込まれた短いＰＥＧ）
溶液１（ＰＥＧ／開始剤／安定化物質およびターゲット配位子）：Ｋｏｌｌｉｐｈｏｒ  ＨＳ  １５（１５ＰＥＧ単位、ＭＷ９６０、Ｓｕｇｍａ社）を５０ｍｇと、Ｂｒｉｊ  Ｌ２３（２３ＰＥＧ単位、ＭＷ１２２５、Ｓｕｇｍａ社）を５０ｍｇと、ｃ（ＲＧＤｆＫ（ＰＥＧ−ＰＥＧ））（ＰＥＧ＝８−アミノ−３、６−ジオキサオクタン酸、ＭＷ８９４、Ｐｅｐｔｉｄｅｓ  Ｉｎｔｅｒｎａｔｉｏｎａｌ社、アメリカ）を４２ｍｇと、０．１ＭＨＣｌを８ｍｌとをガラスバイアル内で混合した。
【０１０８】
溶液２（モノマー相）：ｎ−ブチルシアノアクリレート（モノマー、Ｈｅｎｋｅｌ  Ｌｏｃｔｉｔｅ社、アイルランド）を０．７５ｇと、Ｍｉｇｌｙｏｌ  ８１０Ｎ（補助安定剤、Ｃｒｅｍｅｒ社、ドイツ）を１３ｍｇとをガラスバイアル内で完全に混合した。
【０１０９】
溶液１および溶液２をマグネチックスターラを用いて氷の上に置かれたガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１１０】
このエマルジョンを室温で一晩中回転（１５ｒｐｍ）させながら重合した。回転させている間に注意深く８ｍｌの０．１ＭＮａＯＨを加えることによりそのｐＨを上げた。室温でその溶液をさらに５時間回転（１５ｒｐｍ）し続けた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。
【０１１１】
Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１１２】
上述の方法により、透析後、０．２３の多分散性指数、−２ｍＶのゼータ電位、および２．４％（ｗ／ｗ）のナノ粒子濃度を有するＰＥＧ化された１１７ｎｍ（ｚ−平均直径）のターゲットナノ粒子が得られた。
【０１１３】
実施例６：ミニエマルジョン法を用いて形成された５％ＲＧＤターゲットモイエティを含むステルスＰＩＨＣＡ粒子（ＰＥＧ層内にＲＧＤが埋め込まれた短いＰＥＧ）
溶液１（ＰＥＧ／開始剤／安定化物質およびターゲット配位子）：Ｋｏｌｌｉｐｈｏｒ  ＨＳ  １５（１５ＰＥＧ単位、ＭＷ９６０、Ｓｕｇｍａ社）を５０ｍｇと、Ｂｒｉｊ  Ｌ２３（２３ＰＥＧ単位、ＭＷ１２２５、Ｓｕｇｍａ社）を５０ｍｇと、ｃ（ＲＧＤｆＫ（ＰＥＧ−ＰＥＧ））（ＰＥＧ＝８−アミノ−３、６−ジオキサオクタン酸、ＭＷ８９４、Ｐｅｐｔｉｄｅｓ  Ｉｎｔｅｒｎａｔｉｏｎａｌ社、アメリカ）を４２ｍｇと、０．１ＭＨＣｌを８ｍｌとをガラスバイアル内で混合した。
【０１１４】
溶液２（モノマー相）：イソヘキシルシアノアクリレート（モノマー、Ｈｅｎｋｅｌ  Ｌｏｃｔｉｔｅ社、アイルランド）を０．７５ｇと、Ｍｉｇｌｙｏｌ  ８１０Ｎ（補助安定剤、Ｃｒｅｍｅｒ社、ドイツ）を１３ｍｇとをガラスバイアル内で完全に混合した。
【０１１５】
溶液１および溶液２をマグネチックスターラを用いて氷の上に置かれたガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１１６】
このエマルジョンを室温で一晩中回転（１５ｒｐｍ）させながら重合した。回転させている間８ｍｌの０．１ＭＮａＯＨを加えることによりそのｐＨを注意深く上げた。室温でその溶液をさらに５時間回転（１５ｒｐｍ）させ続けた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。
【０１１７】
Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１１８】
上述の方法により、透析後、０．２２の多分散性指数、−１ｍＶのゼータ電位、および２．４％（ｗ／ｗ）のナノ粒子濃度を有するＰＥＧ化された１４０ｎｍ（ｚ−平均直径）のターゲットナノ粒子が得られた。
【０１１９】
実施例７：ミニエマルジョン法を用いて形成された５％ＲＧＤターゲットモイエティを含むステルスＰＯＣＡ粒子（ＰＥＧ層内にＲＧＤが埋め込まれた短いＰＥＧ）
溶液１（ＰＥＧ／開始剤／安定化物質およびターゲット配位子）：Ｋｏｌｌｉｐｈｏｒ  ＨＳ  １５（１５ＰＥＧ単位、ＭＷ９６０、Ｓｕｇｍａ社）を５０ｍｇと、Ｂｒｉｊ  Ｌ２３（２３ＰＥＧ単位、ＭＷ１２２５、Ｓｕｇｍａ社）を５０ｍｇと、ｃ（ＲＧＤｆＫ（ＰＥＧ−ＰＥＧ））（ＰＥＧ＝８−アミノ−３、６−ジオキサオクタン酸、ＭＷ８９４、Ｐｅｐｔｉｄｅｓ  Ｉｎｔｅｒｎａｔｉｏｎａｌ社、アメリカ）を４２ｍｇと、０．１ＭＨＣｌを８ｍｌとをガラスバイアル内で混合した。
【０１２０】
溶液２（モノマー相）：オクチルシアノアクリレート（モノマー、Ｈｅｎｋｅｌ  Ｌｏｃｔｉｔｅ社、アイルランド）を０．７５ｇと、Ｍｉｇｌｙｏｌ  ８１０Ｎ（補助安定剤、Ｃｒｅｍｅｒ社、ドイツ）を１３ｍｇとをガラスバイアル内で完全に混合した。
【０１２１】
溶液１および溶液２をマグネチックスターラを用いて氷の上に置かれたガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１２２】
このエマルジョンを室温で一晩中回転（１５ｒｐｍ）させながら重合した。回転させている間８ｍｌの０．１ＭＮａＯＨを注意深く加えることによりそのｐＨを上げた。室温でその溶液をさらに５時間回転（１５ｒｐｍ）させ続けた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。
【０１２３】
Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１２４】
上述の方法により、透析後、０．２６の多分散性指数、０ｍＶのゼータ電位、および２．６％（ｗ／ｗ）のナノ粒子濃度を有するＰＥＧ化された１６３ｎｍ（ｚ−平均直径）のターゲットナノ粒子が得られた。
【０１２５】
実施例８：ミニエマルジョン法を用いて形成されたターゲットモイエティを含まないステルスＰＢＣＡ粒子（負のコントロール）
溶液１（ＰＥＧ／開始剤／安定化物質）：Ｋｏｌｌｉｐｈｏｒ  ＨＳ  １５（１５ＰＥＧ単位、ＭＷ９６０、Ｓｕｇｍａ社）を１５０ｍｇと、Ｂｒｉｊ  Ｌ２３（２３ＰＥＧ単位、ＭＷ１２２５、Ｓｕｇｍａ社）を１５０ｍｇと、Ｊｅｆｆａｍｉｎｅ  Ｍ−１０００（ＭＷ  １０００、Ｈｕｎｔｓｍａｎ社）を３ｍｇと、０．１ＭＨＣｌを２５ｍｌとをガラスバイアル内で混合した。
【０１２６】
溶液２（モノマー相）：ｎ−ブチルシアノアクリレート（モノマー、Ｈｅｎｋｅｌ  Ｌｏｃｔｉｔｅ社、アイルランド）を２．２５ｇと、Ｍｉｇｌｙｏｌ  ８１０Ｎ（補助安定剤、Ｃｒｅｍｅｒ社、ドイツ）を４０ｍｇとをガラスバイアル内で完全に混合した。
【０１２７】
溶液１および溶液２をマグネチックスターラを用いて氷の上に置かれているガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１２８】
このエマルジョンを室温で一晩中回転（１５ｒｐｍ）させながら重合した。回転させている間２５ｍｌの０．１ＭＮａＯＨを注意深く加えることによりそのｐＨを上げた。室温でその溶液をさらに５時間回転（１５ｒｐｍ）させ続けた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。
【０１２９】
Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１３０】
上述の方法により、透析後、０．１１の多分散性指数、−３ｍＶのゼータ電位、および４．１％（ｗ／ｗ）のナノ粒子濃度を有するＰＥＧ化された１２１ｎｍ（ｚ−平均直径）の非ターゲットナノ粒子が得られた。
【０１３１】
実施例９：ミニエマルジョン法を用いて形成された２％ＲＧＤターゲットモイエティを含むステルスＰＢＣＡ粒子（ＰＥＧ層内にＲＧＤが埋め込まれた短いＰＥＧ）
溶液１（ＰＥＧ／開始剤）：３００ｍｇのＪｅｆｆａｍｉｎｅ  Ｍ−２０７０（ＭＷ２０００、Ｈｕｎｔｓｍａｎ社）をガラスバイアル内で７ｍｌの蒸留水に溶かし、ｐＨを、５ＭＨＣｌを用いてｐＨ６に調節した。
【０１３２】
溶液２（モノマー相）：ｎ−ブチルシアノアクリレート（モノマー、Ｈｅｎｋｅｌ  Ｌｏｃｔｉｔｅ社、アイルランド）を１．５ｇと、Ｍｉｇｌｙｏｌ  ８１０Ｎ（補助安定剤、Ｃｒｅｍｅｒ社、ドイツ）を２７ｍｇとをガラスバイアル内で完全に混合した。
【０１３３】
溶液３（ＰＥＧ／開始剤／安定化物質およびターゲット配位子）：Ｂｒｉｊ  Ｌ２３（２３のＰＥＧ単位、ＭＷ１２２５、Ｓｕｇｍａ社）を１５０ｍｇと、ｃ（ＲＧＤｆＫ（ＰＥＧ−ＰＥＧ））（ＰＥＧ＝８−アミノ−３、６−ジオキサオクタン酸、ＭＷ、Ｐｅｐｔｉｄｅｓ  Ｉｎｔｅｒｎａｔｉｏｎａｌ社、アメリカ８９４）を２．２ｍｇとを８ｍｌの０．１ＭＨＣｌに溶かした。
【０１３４】
溶液２および溶液３をマグネチックスターラを用いて氷の上に置かれているガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１３５】
超音波処理直後、このエマルジョンを溶液１を含んでいるガラスバイアルに加え、室温で一晩中回転（１５ｒｐｍ）させながら重合した。８ｍｌの０．１ＭＮａＯＨを加えることによりそのｐＨを上げ、回転（１５ｒｐｍ）させ続けながらその重合を室温でさらに５時間継続した。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１３６】
上述の方法により、透析後、０．１７の多分散性指数、−３ｍＶのゼータ電位、および３．２％（ｗ／ｗ）のナノ粒子濃度を有するＰＥＧ化された１７４ｎｍ（ｚ−平均直径）のターゲットナノ粒子が得られた。
【０１３７】
実施例１０:ミニエマルジョン法を用いて形成されたターゲットモイエティを含まないステルスＰＢＣＡ粒子（コントロール）
溶液１（ＰＥＧ／開始剤）：１ｇのＪｅｆｆａｍｉｎｅ  Ｍ−２０７０（ＭＷ２０００、Ｈｕｎｔｓｍａｎ社）を２０ｍｌの蒸留水にガラスバイアル内で溶かし、ｐＨを５ＭＨＣｌを用いてｐＨ６に調節した。
【０１３８】
溶液２（モノマー相）：ｎ−ブチルシアノアクリレート（モノマー、Ｈｅｎｋｅｌ  Ｌｏｃｔｉｔｅ社、アイルランド）を４．５ｇと、Ｍｉｇｌｙｏｌ  ８１０Ｎ（補助安定剤、Ｃｒｅｍｅｒ社、ドイツ）を８０ｍｇとをガラスバイアル内で完全に混合した。
【０１３９】
溶液３（ＰＥＧ／開始剤／安定化物質）：Ｂｒｉｊ  Ｌ２３（２３ＰＥＧ単位、ＭＷ１２２５、Ｓｕｇｍａ社）を４５０ｍｇと、Ｊｅｆｆａｍｉｎｅ  Ｍ−１０００（ＭＷ  １０００、Ｈｕｎｔｓｍａｎ社）を１９ｍｇとを２３ｍｌの０．１ＭＨＣｌに溶かした。
【０１４０】
溶液２および溶液３をマグネチックスターラを用いて氷の上に置かれているガラスバイアル内で３０秒間混合した。この水中油型エマルションを直ちに氷の上で３分間（６ｘ３０秒間隔）超音波処理した（Ｂｒａｎｓｏｎデジタルソニファイア４５０ＣＥ、６０％振幅）。
【０１４１】
超音波処理直後、このエマルジョンを溶液１を含んでいるガラスバイアルに加え、室温で一晩中回転（１５ｒｐｍ）させながら重合した。ｐＨをｐＨ５にまで上げ、回転（１５ｒｐｍ）させながら室温で重合をさらに５時間継続させた。未反応ＰＥＧを取り除くためにその溶液を室温で０．００１ＭＨＣｌ（ｐＨ３）に対して十分に透析した（Ｓｐｅｃｔｒａ／Ｐｏｒ透析膜ＭＷＣＯ  １２−１４０００）。透析液を５回交換した。Ｍａｌｖｅｒｎ  Ｎａｎｏ  Ｓｅｒｉｅｓゼータ電位測定装置を用いて、それらの粒子サイズおよびゼータ電位を０．０１Ｍリン酸緩衝液ｐＨ７中で求めた。
【０１４２】
上述の方法により、透析後、０．１９の多分散性指数、−４ｍＶのゼータ電位、および５．３％（ｗ／ｗ）のナノ粒子濃度を有するＰＥＧ化された１７８ｎｍ（ｚ−平均直径）の非ターゲットナノ粒子が得られた。